(57)【特許請求の範囲】
【請求項１】
ポリ塩化ビニル樹脂製である２枚の合成樹脂フィルム間にポリ塩化ビニル製糸を挟着してなる農業用糸入りシートにおいて、前記糸がジメチルシリコーンである高分子処理剤により塗布処理されていることを特徴とする農業用糸入りシート。
【請求項２】
２枚の合成樹脂フィルム間に、直線状に平行な糸条群と波状に屈曲した糸条群とが挟着されてなる請求項１に記載の農業用糸入りシート。
【請求項３】
ジメチルシリコーンである高分子処理剤が、糸１００重量部に対し０．０５〜５．０重量部の割合で使用される請求項１又は２に記載の農業用糸入りシート。
【発明の詳細な説明】
【０００１】
【発明の属する技術分野】
本発明は、農業用あるいは園芸用ハウス等に展張して使用される農業用糸入りシートに関するものである。
【０００２】
【従来の技術】
従来、農業用あるいは園芸用ハウス等に展張して使用される農業用糸入りシートとしては、様々なプラスチックシートやフィルムが使用されている。
例えば、特開平７−２５１４８３号公報には、２枚のポリ塩化ビニル樹脂フィルム間に、直線状に平行な糸条群と波状に屈曲した糸条群とを挟着してなる農業用糸入りシートが開示されている。図１は、このような農業用糸入りシートを説明するための図である。
図１において、農業用糸入りシートＡは、シート用フィルム５、５’間に直線状に平行して挟着された糸条群１０と波状に屈曲した形態に挟着された糸条群１１、１１’とを有し、例えば厚みは０．１４ｍｍである。このような農業用シートは、外観美麗で風によるはためき現象も少なく、強度も優れており、広く普及しているものである。
【０００３】
従来の農業用糸入りシートにおいて、糸条群を構成する糸は、例えばポリエステル、ナイロン、アクリル、ポリエチレン、ポリプロピレン、ポリ塩化ビニル樹脂等の熱可塑性合成繊維が一般的に使用されている。とくに昨今では、主にポリエステルマルチフィラメントからなる糸条群が利用されている。
【０００４】
【発明が解決しようとする課題】
しかしながら、従来の農業用糸入りシートは上記のようにフィルムとしてポリ塩化ビニル樹脂フィルムを、糸条群としてポリエステルマルチフィラメントを使用しており、その融点が異なることや、再度溶融混練処理し成形して得たシートが実用に耐えない等の理由から再生（リサイクル）処理が不可能であった。したがって、寿命後の農業用糸入りシートは埋設処分あるいは焼却処分せざるを得なかった。
なお、特開平７−２５１４８３号公報には、ポリ塩化ビニル樹脂からなる糸が使用可能である旨教示し、これを用いればリサイクル可能ではあるが、次のような問題点がある。すなわち：
（１）ポリ塩化ビニル樹脂からなる糸は、製造時、予め加熱された２枚の塩化ビニル樹脂フィルム間にラミネートする際、糸が溶融しフィルムと融着し、糸の自由度がなくなり強度が損なわれる。糸の自由度がないと、フィルムの伸縮性が損なわれるためフィルムの展張作業が困難になる。
（２）製品を長期間使用するうちに、ポリ塩化ビニル樹脂フィルム中に含まれる可塑剤が糸へ移行し、フィルムが硬化し亀裂を生じる。
（３）製品断面より、２枚のポリ塩化ビニル樹脂フィルム間の糸の単糸を伝わって水が毛細管現象により侵入し、カビが発生したりフィルムが剥離したりする。
【０００５】
したがって本発明の目的は、２枚の合成樹脂フィルム間に糸を挟着してなる農業用糸入りシートにおいて、合成樹脂フィルムのラミネートの際、糸とフィルムとの融着を防止して糸の自由度を確保し、合成樹脂フィルム中に含まれる添加剤が糸へ移行することがなく、フィルム間の糸の単糸を伝わって水が侵入せず、カビの発生やフィルム剥離を防止することのできる、再生可能な農業用糸入りシートを提供することにある。
【０００６】
【課題を解決するための手段】
本発明者は鋭意研究を重ねた結果、上記のような従来の課題を解決することができた。
請求項１の発明は、ポリ塩化ビニル樹脂製である２枚の合成樹脂フィルム間にポリ塩化ビニル製糸を挟着してなる農業用糸入りシートにおいて、前記糸がジメチルシリコーンである高分子処理剤により塗布処理されていることを特徴とする農業用糸入りシートである。
請求項２の発明は、２枚の合成樹脂フィルム間に、直線状に平行な糸条群と波状に屈曲した糸条群とが挟着されてなる請求項１に記載の農業用糸入りシートである。
請求項３の発明は、ジメチルシリコーンである高分子処理剤が、糸１００重量部に対し０．０５〜５．０重量部の割合で使用される請求項１又は２に記載の農業用糸入りシートである。
【０００７】
【発明の実施の形態】
本発明において、高分子処理剤はジメチルシリコーンである。この高分子処理剤は、２０℃における粘度が１〜２０，０００センチポイズ程度のものが望ましい。また高分子処理剤はエマルジョンの形態であることもできる。
【０００８】
本発明において、高分子処理剤は糸をほぼ均一にコーティングすることができれば、その塗布量はとくに制限するものではないが、一般的に糸１００重量部に対し、０．０５〜５．０重量部程度であり、またその塗布方法は、とくに制限されないが、オイリングローラーを糸に接触させる方法等が挙げられる。
【０００９】
本発明に使用される糸は、糸が合成樹脂と相溶性を有することが必要である。簡便には、両者が同じまたは類似の素材であれば相溶性を付与することができる。
糸および合成樹脂としてポリ塩化ビニル樹脂を使用する場合は、例えば重合度は、５００〜２０００、可塑剤をポリ塩化ビニル樹脂１００重量部に対し１０〜１００重量部使用したものであることができる。
【００１０】
本発明において、糸が２枚の合成樹脂フィルム間に挟着される形態はとくに制限しないが、好適には、図１に示したように直線状に平行な糸と波状に屈曲した糸とが挟着されてなる形態が望ましい。このとき、糸は例えばモノフィラメントまたはマルチフィラメントの形状で供給することができる。モノフィラメントの場合、例えば５０〜２０００デニールの糸が使用される。マルチフィラメントの場合、例えば１〜１００デニールの糸を、１０〜１０００本集合させたものが例示される。
【００１１】
合成樹脂フィルムの厚さは０．０１〜２ｍｍ程度である。
【００１２】
合成樹脂フィルムは、一般に行われるカレンダー法、Ｔ−ダイ法、インフレーション法等で製造されるものでよい。好ましくは、カレンダー法において長手方向に１０〜２００％、幅方向に５０〜１００％延伸させたものがよい。
【００１３】
本発明の農業用糸入りシートは、例えば、予め加熱された２枚の合成樹脂フィルムの間に糸を挿入しながらエンボスロールで加圧ラミネートし、続いて冷却ロールで冷却することにより製造することができる。なお、このとき糸には上記したような手段においてすでに高分子処理剤が塗布されている。
【００１４】
【実施例】
以下、本発明を実施例および比較例によりさらに説明する。
(実施例１〜３）
ポリ塩化ビニル樹脂フィルムとして、引張切断荷重（ＪＩＳ Ｋ６７３２）が１．４ｋｇｆ、伸び（ＪＩＳ Ｋ６７３２）が２２０％、直角引裂荷重（ＪＩＳＫ６７３２）が０．５ｋｇｆであるフィルムを用いた。フィルムの厚さは０．０７５ｍｍであり、単位あたりの重量は９５ｇ／ｍ2である。使用した糸は、ポリ塩化ビニル樹脂製であり（帝人社製、商品名テビロン）、５デニールの糸を２４０本集めてマルチフィラメントとした（１２００デニール）。糸は、直線状に平行な糸条群と波状に屈曲した糸条群としてフィルム間に挟着させ、使用したマルチフィラメントは同一とした。高分子処理剤として、ジメチルシリコーン（東レダウコーニング社製シリコンエマルジョンＳＨ７０３６、有効成分３８％）を用い、これを糸に対して０．１〜１．０重量％（有効成分換算）の割合でオイリングロールを用いて均一に糸に塗布した。
シートは次のようにして製造した。
予め加熱された２枚の合成樹脂フィルムの間に、シリコン処理剤で塗布処理された糸を挿入しながらエンボスロールで加圧ラミネートし、続いて冷却ロールで冷却して製造した。
得られた農業用糸入りシートの、糸の分散、糸とフィルムとの融着、リサイクル性、引張強度（ＪＩＳ Ｋ６７７２）、引裂強度（ＪＩＳ Ｋ６７７２）、展張作業性、展張状態、可塑剤の移行性、耐候性を調べた。結果を表１に示す。なお、可塑剤移行性のサイクルテストとは、東洋製作所製商品名低温恒温恒湿器ＡＧ−３４７を使用し、６０℃×９０％ＲＨ：４時間、２５℃×５０％ＲＨ：４時間、０℃×湿度成り行き：４時間、２５℃×５０％ＲＨ：４時間の合計１６時間を繰り返したものである。また耐候性のアイスーパーとは、岩崎電機製商品名アイスーパーＵＶテスターＳＵＶ−Ｗ１１を使用し、ＵＶ照射６３℃：８時間、結露室温：４時間の合計１２時間を繰り返したものである。なおＵＶ照射強度は６０ＭＷ／ｃｍ2とした。
【００１５】
（比較例１）
高分子処理剤を用いなかったこと以外は、実施例１〜３を繰り返した。結果を表１に示す。
【００１６】
（比較例２）
糸としてポリエステル製のマルチフィラメント（４デニールの糸を２５０本集め、１０００デニールとしたもの）を用い、高分子処理剤を用いなかったこと以外は、実施例１〜３を繰り返した。結果を表１に示す。
【００１７】
【表１】
0003986190.tif 000002
【００１８】
表１の結果から、本発明の農業用糸入りシートは、従来のもの（比較例）に比べて、糸の分散、糸およびフィルム間の融着もあまり見られない。また各種物性も実用上十分なものである。また従来のポリエステル糸入りの農業用シートがリサイクル不可であった問題点も解決される。
【００１９】
【発明の効果】
本発明によれば、２枚の合成樹脂フィルム間に糸を挟着してなる農業用糸入りシートにおいて、合成樹脂フィルムのラミネートの際、糸とフィルムとの融着を防止して糸の自由度を確保し、合成樹脂フィルム中に含まれる添加剤が糸へ移行することがなく、フィルム間の糸の単糸を伝わって水が侵入せず、カビの発生やフィルム剥離を防止することのできる、再生可能な農業用糸入りシートが提供される。とくに糸の自由度が確保されることにより、フィルムと糸が融着しないので、フィルムの伸縮性が損なわれず、展張作業がやりやすい。また、展張後外気温によりフィルムが収縮するため、弛みなく均一に緊張した状態となり、シートの弛みによるはためき現象がなくなり破れにくくなり、外観も優れるという効果を奏する。
【図面の簡単な説明】
【図１】農業用糸入りシートを説明するための図である。
【符号の説明】
１０，１１，１１’    糸条群
Ａ    農業用糸入りシート
【図１】
0003986190.tif 000003